(57)【要約】  本発明は、同等なまたは改善された流動性で増加したかさ密度を有する炭酸カルシウム含有材料およびかかる材料を生成する方法に関する。本発明の方法は、炭酸カルシウム含有鉱物粉末を、結合剤の溶液または乳濁液または分散液と接触させるステップを含む。【特許請求の範囲】
【請求項１】
以下のステップ：
ａ）少なくとも１種の炭酸カルシウム含有鉱物粉末を用意するステップ、
ｂ）少なくとも１種の結合剤の少なくとも１種の溶液または乳濁液または分散液を調製するステップ、
ｃ）ステップａ）の少なくとも１種の炭酸カルシウム含有鉱物粉末を、固体炭酸カルシウム含有複合粒子を形成する量の、ステップｂ）の結合剤の少なくとも１種の溶液または乳濁液または分散液と接触させるステップ
を含む、炭酸カルシウム含有複合粒子を調製する方法であって、複合粒子の総重量に基づき、０．５重量％未満の総表面含水率における、乾燥された炭酸カルシウム含有複合粒子が、ステップａ）において用意された炭酸カルシウム含有鉱物粉末と比較して、同等なまたは改善された流動性で、増加したかさ密度を有する、前記方法。
【請求項２】
複合粒子の総重量に基づき、０．５重量％未満の総表面含水率における、乾燥された炭酸カルシウム含有粒子のかさ密度が、ステップａ）において用意される炭酸カルシウム含有鉱物粉末と比較して、５から８０％、好ましくは８から６０％、より好ましくは１０から５０％増加する、請求項１に記載の方法。
【請求項３】
ステップａ）において用意される少なくとも１種の炭酸カルシウム含有鉱物粉末が、ＧＣＣおよびＰＣＣならびにこれらの混合物からなる群から選択される、請求項１または２に記載の方法。
【請求項４】
ステップａ）において用意される少なくとも１種の炭酸カルシウム含有鉱物粉末の粉末粒子が、０．１から１００μｍ、０．３から５０μｍまたは０．４から１０μｍ、好ましくは０．５から５．０μｍのｄ５０値を有する、請求項１から３のいずれか一項に記載の方法。
【請求項５】
ステップａ）において用意される少なくとも１種の炭酸カルシウム含有鉱物粉末が、鉱物粉末の総重量に基づき１０重量％未満、５重量％未満、２重量％未満、１重量％未満、好ましくは０．５重量％未満、より好ましくは０．２重量％未満、最も好ましくは０．１重量％未満の総表面含水率を有する、請求項１から４のいずれか一項に記載の方法。
【請求項６】
ステップｂ）において提供される少なくとも１種の結合剤が、アクリロニトリル、ブタジエン、アクリレート、アクリル酸ブチル、スチレン、スチレン−ブタジエンおよびアクリル酸エステルのコポリマーならびにこれらの混合物を含む群から選択されるポリマー性結合剤から選択され、好ましくはステップｂ）において提供される少なくとも１種の結合剤が、スチレン−アクリレートコポリマーおよびスチレン−ブタジエン−コポリマーならびにこれらの混合物を含む群から選択される、請求項１から５のいずれか一項に記載の方法。
【請求項７】
ステップｂ）において提供される少なくとも１種の結合剤の量が、炭酸カルシウム含有鉱物粉末の総重量に基づき、１０重量％未満、好ましくは７重量％未満、より好ましくは５重量％未満、最も好ましくは０．１から４重量％の間である、請求項１から６のいずれか一項に記載の方法。
【請求項８】
ステップａ）において用意される少なくとも１種の炭酸カルシウム含有鉱物粉末を、ステップｃ）の前、間または後に、少なくとも１種のカチオン性ポリマーの少なくとも１種の溶液または乳濁液または分散液と接触させる、請求項１から７のいずれか一項に記載の方法。
【請求項９】
少なくとも１種のカチオン性ポリマーが、直鎖ポリエチレンイミンもしくはポリアミンアミドエピクロロヒドリンまたはこれらの混合物から選択される、請求項８に記載の方法。
【請求項１０】
少なくとも１種のカチオン性ポリマーの量が、炭酸カルシウム含有鉱物粉末の総重量に基づき、１．０重量％未満、好ましくは０．８重量％未満、より好ましくは０．５重量％未満、最も好ましくは０．２重量％未満である、請求項８または９に記載の方法。
【請求項１１】
方法ステップｃ）が、５℃から１４０℃、好ましくは１０から１１０℃、最も好ましくは２０℃から１０５℃または４０から１０５℃の温度で実施される、請求項１から１０のいずれか一項に記載の方法。
【請求項１２】
ステップｃ）において得られた炭酸カルシウム含有複合粒子が、複合粒子の総重量に基づき、好ましくは、１重量％未満、０．８重量％未満、０．５重量％未満、好ましくは０．２重量％未満、最も好ましくは０．１重量％未満の総表面含水率まで乾燥されるさらなるステップｄ）を含む、請求項１から１１のいずれか一項に記載の方法。
【請求項１３】
ステップｄ）において得られた乾燥された炭酸カルシウム含有複合粒子が、ふるい分けされおよび／または空気分級されて、望ましくない比較的大きい粒子が除去され、好ましくは、１００μｍより大きい粒子、好ましくは５０μｍより大きい粒子、より好ましくは２０μｍより大きい粒子が除去されるさらなるステップｅ）を含む、請求項１２に記載の方法。
【請求項１４】
スラリーが、ステップｃ）において得られた炭酸カルシウム含有複合粒子から、水および場合によって分散剤を添加することによって調製される、請求項１から１３のいずれか一項に記載の方法。
【請求項１５】
分散剤が、２０００から１５０００ｇ／ｍｏｌ、好ましくは３０００から７０００ｇ／ｍｏｌ、最も好ましくは３５００から６０００ｇ／ｍｏｌの重量平均分子量Ｍｗを有するポリアクリル酸ナトリウムである、請求項１４に記載の方法。
【請求項１６】
スラリーが、スラリーの総重量に基づき、１０から８２重量％、好ましくは５０から８１重量％、より好ましくは６０から７０重量％または７０から７８重量％の固形分を有する、請求項１４または１５に記載の方法。
【請求項１７】
方法ステップｃ）が、磨砕装置で、好ましくはボールミルで実施され、好ましくは、方法ステップｃ）の間に形成された凝集塊および／または凝結体を再循環させて磨砕装置の入口に戻すサイクロン装置と組み合わせて実施される、請求項１から１６のいずれか一項に記載の方法。
【請求項１８】
方法ステップｃ）の間に形成された炭酸カルシウム含有複合粒子が、より小さい粒子に分割される、請求項１から１７のいずれか一項に記載の方法。
【請求項１９】
請求項１から１８のいずれか一項に記載の方法によって得られる、同等なまたは改善された流動性で増加したかさ密度を有する、炭酸カルシウム含有複合粒子。
【請求項２０】
同等なまたは改善された流動性で炭酸カルシウム含有鉱物粉末のかさ密度を増加させるための、結合剤の使用。
【請求項２１】
紙用途、塗料またはプラスチックにおける、請求項１９の炭酸カルシウム含有複合粒子の使用。
【発明の詳細な説明】
【技術分野】
【０００１】
本発明は、炭酸カルシウム含有材料に関し、より詳細には、増加したかさ密度を有する炭酸カルシウム含有鉱物粉末およびこれを生成する方法に関する。
【背景技術】
【０００２】
無機材料は、紙、塗料、プラスチックおよび同様の製品の製造に使用されており、得られる製品の品質を改善するために、多量の無機材料を、繊維ウェブ、塗料またはプラスチックに組み込むことがよく知られている。該材料の中で、かかる用途において充填材としての受け入れが増加していることがこのように見出されているのは、炭酸カルシウム含有鉱物である。この種の材料は一般に、乾式粉砕または湿式粉砕および乾燥によって調製されており、該材料は、例えば最終製品の明るさを改善することを目的として、ある種の不純物を除去するために、最初に事前の選鉱ステップにかけられていることもある。しかし、こうした乾燥粉末は、かさ密度が低いために取扱いが難しいという欠点を有している。炭酸カルシウム含有鉱物粉末製品は、例えば、通常は製造業者によって最終的に微粉化された低かさ密度粉末として販売されており、こうした粉末の貯蔵容量には限りがある。さらに、かかる製品は、典型的には袋詰めされるかばら積みされるが、かさ密度が低いために、典型的には４０ｍ３の鉄道車両に２５から３５トンの粉末しか積み込むことができない。
【０００３】
これまでに、ブリケティングマシン（ｂｒｉｃｋｅｔｔｉｎｇ  ｍａｃｈｉｎｅ）またはペレット製造機などの圧縮機を使用して、かかる粉末のかさ密度を増加させる取り組みが為されてきた。しかし、こうしたものは、幾つかの理由で受け入れられないことが判明している。かかる粉末のかさ密度を圧力によって機械的に増加させると、かかる粉末の流動性が悪化する。一層高いエネルギー入力が、製品を貯槽もしくはコンテナに積み込むのにまたはかかる貯槽もしくはコンテナを空けるのに必要である。さらに、結合剤として水を利用するペレット製造機は、許容可能なペレットが形成可能となる前に、大量の水（炭酸カルシウムの重量のおよそ１５から２５重量％）を添加する必要があることが見出されている。こうした水を輸送に先立って蒸発させなければならないので、こうした水により、製品の輸送コストが増加するまたは製造コストが増加する。水以外の結合剤を利用するペレット製造機も大量の結合剤を必要とし、ペレット化および乾燥の後に水にメイクダウン（ｍａｋｅ−ｄｏｗｎ）しにくいペレット化製品となることが見出されている。
【０００４】
ＵＳ４，５６１，５９７は、実質的に無水のカオリンクレー粉末のかさ密度を増加し、水で湿潤させる時間を低減する方法であって、比エネルギー入力を使用して前記粉末を乾燥ボールミル磨砕すること、次いで高エネルギーインパクトミルでの微粉化および分級して望ましくない比較的大きい粒子を除去することを含む方法を記載している。
【０００５】
ＷＯ２００６／００８６５７は、自己結合する顔料粒子を生成する方法に関し、前記方法は、無機材料の水性懸濁液を形成し、これを粉砕機に投入するステップ、少なくとも１種の結合剤の水溶液もしくは懸濁液または水性の乳濁液を形成し、これを粉砕機に投入するステップおよび自己結合性顔料粒子の水性懸濁液が得られるように、該水性懸濁液を該水溶液または懸濁液または乳濁液と共粉砕するステップを含んでいる。
【０００６】
乾燥顔料粒質物を製造する方法がＷＯ０１／００７１２に記載されている。該方法は、有機ポリマー顔料、場合によって無機顔料、結合剤および水を混合して分散液とするステップおよび該分散液を噴霧乾燥するステップを含んでいる。該結合剤は粒子を結合して、粉末の形態でより扱いやすく発塵の問題がない、凝集塊となる。
【０００７】
ＷＯ０１／００７１３は、プラスチックポリマー顔料を生成する方法に関し、ここでは、プラスチックポリマー顔料の水性分散液が乾燥される。得られたプラスチック顔料粒子は、静電力で共に接着され、凝集塊を形成する。
【先行技術文献】
【特許文献】
【０００８】
【特許文献１】米国特許第４，５６１，５９７号明細書
【特許文献２】国際公開第２００６／００８６５７号
【特許文献３】国際公開第２００１／０００７１２号
【特許文献４】国際公開第２００１／０００７１３号
【発明の概要】
【発明が解決しようとする課題】
【０００９】
当技術分野では、炭酸カルシウム含有鉱物粉末の大量取扱適性を改善する方法に対する需要が依然として存在している。
【００１０】
したがって、本発明の目的は、例えば、炭酸カルシウム含有鉱物粉末が貯蔵されるとき、積み込まれるとき、荷降ろしされるときおよび輸送されるときに、改善された大量取扱適性を有する、炭酸カルシウム含有鉱物粉末を調製する方法を提供することである。本発明の別の目的は、従来の炭酸カルシウム含有鉱物粉末より少ない貯蔵容量を必要とし、よってかかる粉末の貯蔵コストを低減することができる炭酸カルシウム含有鉱物粉末を提供することである。従来の炭酸カルシウム含有鉱物粉末と比較して、同等なまたは改善された流動性で、増加したかさ密度を有する炭酸カルシウム含有鉱物粉末を調製する方法を提供することが望ましいであろう。また、粉末をコンテナに積み込むまたはコンテナから荷降ろしするのに必要なエネルギー入力がより低い炭酸カルシウム含有鉱物粉末を提供することが望ましいであろう。また、従来の炭酸カルシウム含有粒子の他の特性および／または性質全てが少なくとも保持されているかさらに改善されている、増加したかさ密度を有する炭酸カルシウム含有鉱物粉末を提供することが望ましいであろう。また、水に容易に懸濁させることができる、増加したかさ密度を有する炭酸カルシウム含有鉱物粉末を提供することが望ましいであろう。
【課題を解決するための手段】
【００１１】
前述の目的および他の目的は、以下のステップ：
ａ）少なくとも１種の炭酸カルシウム含有鉱物粉末を用意するステップ、
ｂ）少なくとも１種の結合剤の、少なくとも１種の溶液または乳濁液または分散液を調製するステップ、および
ｃ）ステップａ）の少なくとも１種の炭酸カルシウム含有鉱物粉末を、固体炭酸カルシウム含有複合粒子を形成する量の、ステップｂ）の結合剤の少なくとも１種の溶液または乳濁液または分散液と接触させるステップ
を含む炭酸カルシウム含有複合粒子を調製する方法であって、複合粒子の総重量に基づき０．５重量％未満の総表面含水率における、乾燥された炭酸カルシウム含有複合粒子が、ステップａ）において用意された炭酸カルシウム含有鉱物粉末と比較して、同等なまたは改善された流動性で、増加したかさ密度を有する、方法を提供することによって解決される。
【発明を実施するための形態】
【００１２】
本発明の別の実施形態によれば、上述の通りの方法によって得られる、同等なまたは改善された流動性で増加したかさ密度を有する炭酸カルシウム含有複合粒子が提供される。
【００１３】
本発明のさらに別の実施形態によれば、同等なまたは改善された流動性で炭酸カルシウム含有鉱物粉末のかさ密度を増加させるために、結合剤が使用される。
【００１４】
本発明のさらに別の実施形態によれば、本発明の炭酸カルシウム含有複合粒子は、紙用途、塗料またはプラスチックに使用される。
【００１５】
本発明の有利な実施形態は、対応する従属請求項に規定される。
【００１６】
一実施形態によれば、複合粒子の総重量に基づき０．５重量％未満の総表面含水率における、乾燥された炭酸カルシウム含有粒子のかさ密度は、ステップａ）において用意される炭酸カルシウム含有鉱物粉末と比較して、５から８０％、好ましくは８から６０％、より好ましくは１０から５０％増加する。
【００１７】
一実施形態によれば、ステップａ）において用意される少なくとも１種の炭酸カルシウム含有鉱物粉末は、ＧＣＣおよびＰＣＣ、ならびにこれらの混合物からなる群から選択される。別の実施形態によれば、ステップａ）において用意される少なくとも１種の炭酸カルシウム含有鉱物粉末の粉末粒子は、０．１から１００μｍ、０．３から５０μｍまたは０．４から１０μｍ、好ましくは０．５から５．０μｍの重量中央粒径ｄ５０値を有する。さらに別の実施形態によれば、ステップａ）において用意される少なくとも１種の炭酸カルシウム含有鉱物粉末は、鉱物粉末の総重量に基づき、１０重量％未満、５重量％未満、２重量％未満、１重量％未満、好ましくは０．５重量％未満、より好ましくは０．２重量％未満、最も好ましくは０．１重量％未満の総表面含水率を有する。
【００１８】
一実施形態によれば、ステップｂ）において提供される少なくとも１種の結合剤は、アクリロニトリル、ブタジエン、アクリレート、アクリル酸ブチル、スチレン、スチレン−ブタジエンおよびアクリル酸エステルのコポリマーならびにこれらの混合物を含む群から選択されるポリマー性結合剤から選択され、好ましくは、ステップｂ）において提供される少なくとも１種の結合剤は、スチレン−アクリレートコポリマーおよびスチレン−ブタジエン−コポリマーならびにこれらの混合物を含む群から選択される。別の実施形態によれば、ステップｂ）において提供される少なくとも１種の結合剤の量は、炭酸カルシウム含有鉱物粉末の総重量に基づき、１０重量％未満、好ましくは７重量％未満、より好ましくは５重量％未満、最も好ましくは０．１から４重量％の間である。
【００１９】
一実施形態によれば、ステップａ）において用意される少なくとも１種の炭酸カルシウム含有鉱物粉末を、少なくとも１種のカチオン性ポリマーの少なくとも１種の溶液または乳濁液または分散液と、ステップｃ）の前、間または後に接触させる。別の実施形態によれば、少なくとも１種のカチオン性ポリマーは、直鎖ポリエチレンイミンもしくはポリアミンアミドエピクロロヒドリンまたはこれらの混合物から選択される。さらに別の実施形態によれば、少なくとも１種のカチオン性ポリマーの量は、炭酸カルシウム含有鉱物粉末の総重量に基づき、１．０重量％未満、好ましくは０．８重量％未満、より好ましくは０．５重量％未満、最も好ましくは０．２重量％未満である。
【００２０】
一実施形態によれば、方法ステップｃ）は、５℃から１４０℃、好ましくは１０から１１０℃、最も好ましくは２０℃から１０５℃または４０から１０５℃の温度で実施される。
【００２１】
一実施形態によれば、本発明の方法は、さらなるステップｄ）であって、ステップｃ）において得られた炭酸カルシウム含有複合粒子が、好ましくは複合粒子の全重量に基づき１重量％未満、０．８重量％未満、０．５重量％未満、好ましくは０．２重量％未満、最も好ましくは０．１重量％未満の総表面含水率になるまで乾燥される、ステップｄ）を含む。
【００２２】
別の実施形態によれば、本発明の方法は、さらなるステップｅ）であって、ステップｄ）において得られた乾燥された炭酸カルシウム含有複合粒子が、ふるい分けされおよび／または空気分級されて、望ましくない比較的大きい粒子が除去され、好ましくは、１００μｍより大きい粒子、好ましくは５０μｍより大きい粒子、より好ましくは２０μｍより大きい粒子が除去される、ステップｅ）を含む。
【００２３】
一実施形態によれば、方法ステップｃ）は、磨砕装置で、好ましくはボールミルで実施され、好ましくは、方法ステップｃ）の間に形成された凝集塊および／または凝結体を再循環させて磨砕装置の入口に戻すサイクロン装置と組み合わせて実施される。別の実施形態によれば、ステップｃ）の間に形成された炭酸カルシウム含有複合粒子は、より小さい粒子に分割される。
【００２４】
一実施形態によれば、方法ステップｃ）において得られた炭酸カルシウム含有複合粒子から、水および場合によって分散剤を添加することによって、スラリーが調製される。別の実施形態によれば、該分散剤は、２０００から１５０００ｇ／ｍｏｌ、好ましくは３０００から７０００ｇ／ｍｏｌ、最も好ましくは３５００から６０００ｇ／ｍｏｌの重量平均分子量Ｍｗを有するポリアクリル酸ナトリウムである。さらに別の実施形態によれば、該スラリーは、スラリーの総重量に基づき、１０から８２重量％、好ましくは５０から８１重量％、より好ましくは６０から７０重量％または７０から７８重量％の固形分を有する。
【００２５】
用語「結合剤」は、本発明で使用される場合、混合物中の２種以上の別の材料を共に結合するために従来法で使用される化合物である。しかし、本発明の方法では、結合剤は凝集以外の効果、すなわち、同等なまたは改善された流動性で炭酸カルシウム含有鉱物粉末のかさ密度を改善する効果を有する。
【００２６】
本発明の意味における「かさ密度」は、粉末、顆粒および他の「分割された」固体の性質であり、材料の多くの粒子の質量をこれらが占める総容積で除したものとして定義される。総容積は、粒子容積、粒子間空隙容積および内部細孔容積を含む。本発明のかさ密度は、Ｐｏｗｄｅｒ  Ｒｈｅｏｍｅｔｅｒ  Ｓｙｓｔｅｍ  ＦＴ４（Ｆｒｅｅｍａｎ  Ｔｅｃｈｎｏｌｏｇｙ  Ｌｔｄ．、イギリス）で測定することができ、ｋｇ／ｄｍ３で示される。
【００２７】
本発明の目的のために、用語「炭酸カルシウム含有鉱物粉末」は、「重質炭酸カルシウム」（ＧＣＣ）および／または「軽質炭酸カルシウム」（ＰＣＣ）を含む。少なくとも１種の炭酸カルシウム含有鉱物粉末は、鉱物粉末の総重量に基づき１０重量％未満の総表面含水率を有する。
【００２８】
用語「乾燥された」炭酸カルシウム含有複合粒子は、複合粒子の総重量に基づき、０．５重量％未満、好ましくは０．２重量％未満の総表面含水率を有する炭酸カルシウム含有複合粒子を指すものとして理解される。
【００２９】
用語「エネルギー消費量」は、本発明で使用される場合、１メートルトンの粉末または粒子を移動させるのに必要なエネルギーの尺度である。本発明全体を通して、エネルギー消費量は、バルク固体の「流動性」の尺度として使用される。すなわち、エネルギー消費量が低いほど、バルク固体の流動性が良い。本発明の「エネルギー消費量」は、Ｐｏｗｄｅｒ  Ｒｈｅｏｍｅｔｅｒ  Ｓｙｓｔｅｍ  ＦＴ４（Ｆｒｅｅｍａｎ  Ｔｅｃｈｎｏｌｏｇｙ  Ｌｔｄ．、イギリス）を使用して決定することができ、ｋＪ／ｔで示される。
【００３０】
本発明の意味において、「流動性」は、粉末、顆粒および他の「分割された」固体の性質であり、粉末生成物の粉末移動のためのエネルギー消費量によって定義される。本発明の流動性は、Ｐｏｗｄｅｒ  Ｒｈｅｏｍｅｔｅｒ  Ｓｙｓｔｅｍ  ＦＴ４（Ｆｒｅｅｍａｎ  Ｔｅｃｈｎｏｌｏｇｙ  Ｌｔｄ．、イギリス）で測定することができ、ｋＪ／ｔで示される。
【００３１】
本発明の意味における「重質炭酸カルシウム（ＧＣＣ）」は、大理石、チョークまたは石灰石を含めた天然源から得られ、湿式および／または乾式粉砕、例えば遠心分離またはサイクロンによる、湿潤状態および／または乾燥後のふるい分けおよび／または細分化などの処理を通して加工される炭酸カルシウムである。
【００３２】
本文書全体を通して、炭酸カルシウム生成物の「粒径」は、その粒径分布によって記述される。それに対して、値ｄｘは粒子のｘ重量％がｄｘより小さい直径を有するような直径を表す。これは、ｄ２０値が、全粒子の２０重量％がその粒径より小さいような粒径であることを意味しており、ｄ７５値が、全粒子の７５重量％がその粒径より小さいような粒径であることを意味している。よって、ｄ５０値は、重量中央粒径である。すなわち、全粒子の５０重量％がこの粒径より大きいまたは小さい。本発明の目的のために、粒径は、特記ある場合を除き、重量中央粒径ｄ５０として示される。０．５μｍより大きいｄ５０を有する粒子の重量中央粒径ｄ５０値を決定する場合は、Ｍｉｃｒｏｍｅｒｉｔｉｃｓ社（アメリカ）製のＳｅｄｉｇｒａｐｈ  ５１００装置を使用することができる。
【００３３】
本発明の意味における「軽質炭酸カルシウム（ＰＣＣ）」は一般に、水溶液環境での二酸化炭素と石灰との反応後の沈降によって得られるまたは水中でのカルシウムと炭酸源との沈降によって、例えば炭酸ナトリウムと塩化カルシウムとによって得られる合成材料である。
【００３４】
用語「粉末」は、本発明で使用される場合、粉末の総重量に基づき少なくとも９０重量％無機鉱物物質の固体鉱物粉末であって、粉末粒子が１００μｍ以下、好ましくは５０μｍ未満、より好ましくは１０μｍ未満、最も好ましくは０．５μｍから５．０μｍの間のｄ５０値を有する、固体鉱物粉末を包含する。
【００３５】
本発明の目的のために、「スラリー」は、不溶性固体および水ならびに場合によってさらなる添加剤を含み、通常は大量の固体を含有しており、よって、その形成元の液体より粘度が高く一般に密度が高い。
【００３６】
本発明の意味における用語「固体」炭酸カルシウム含有複合粒子は、複合粒子の総重量に基づき少なくとも９０重量％の固形分を有する炭酸カルシウム含有複合粒子を指す。
【００３７】
本発明の目的のために、用語「総表面含水率」は、炭酸カルシウム含有鉱物粉末および／または炭酸カルシウム含有複合粒子の表面ならびに炭酸カルシウム含有鉱物粉末および／または炭酸カルシウム含有複合粒子内の細孔上に吸収された水の量を指す。本発明の水分重量％は、電量カールフィッシャー測定方法（Ｃｏｕｌｏｍｅｔｒｉｃ  Ｋａｒｌ  Ｆｉｓｃｈｅｒ  ｍｅａｓｕｒｅｍｅｎｔ  ｍｅｔｈｏｄ）に従って決定され、ここでは、鉱物粉末および／または複合粒子が２２０℃に加熱され、蒸気として放出され窒素ガス流（１００ｍＬ／分）を使用して単離された含水量が、電量カールフィッシャーユニットで決定される。
【００３８】
同等なまたは改善された流動性で、増加したかさ密度を有する炭酸カルシウム含有複合粒子を調製する本発明の方法は、（ａ）少なくとも１種の炭酸カルシウム含有鉱物粉末を用意するステップ、（ｂ）少なくとも１種の結合剤の少なくとも１種の溶液または乳濁液または分散液を調製するステップ、（ｃ）ステップａ）の少なくとも１種の炭酸カルシウム含有鉱物粉末を、固体炭酸カルシウム含有複合粒子を形成する量の、ステップｂ）の結合剤の少なくとも１種の溶液または乳濁液または分散液と接触させるステップを含み、複合粒子の総重量に基づき０．５重量％未満の総表面含水率における、乾燥された炭酸カルシウム含有複合粒子が、ステップａ）において用意された炭酸カルシウム含有鉱物粉末と比較して、同等なまたは改善された流動性で、増加したかさ密度を有する。
【００３９】
本発明者らは、驚いたことに、乾燥炭酸カルシウム含有鉱物粉末を結合剤の溶液または乳濁液または分散液と接触させることによって、炭酸カルシウム含有鉱物粉末のかさ密度を、同等なまたは改善された流動性で改善することができることを見出した。
【００４０】
いかなる理論にも拘束されるものではないが、結合剤が炭酸カルシウム含有鉱物粉末の粒形を変化させ、粉末粒子の凝集に反作用すると考えられる。これにより、結果的に炭酸カルシウム含有鉱物粉末の充填性および流動性が改善される。しかし、炭酸カルシウム含有鉱物粉末の特性は、本発明の方法によって実質的な程度には全く損なわれておらず、すなわち、不透明性、結合性などの望ましい材料の特性の全ては実質的に元のままであるか改善すらされている。
【００４１】
方法ステップａ）：少なくとも１種の炭酸カルシウム含有鉱物粉末
本発明の方法で使用されてもよい少なくとも１種の炭酸カルシウム含有鉱物粉末は、例えば、重質炭酸カルシウム（ＧＣＣ）もしくは軽質炭酸カルシウム（ＰＣＣ）またはこれらの混合物の形である炭酸カルシウムを含むことができる。
【００４２】
天然の重質炭酸カルシウム（ＧＣＣ）は、例えば、大理石、石灰石、チョークおよび／または苦灰石のうちの１種以上であることを特徴とすることができる。本発明の一実施形態によれば、ＧＣＣは乾式粉砕によって得られる。本発明の別の実施形態によれば、ＧＣＣは湿式粉砕およびそれに次ぐ乾燥によって得られる。
【００４３】
一般に、粉砕ステップは、任意の従来の粉砕装置で、例えば、精製が主に二次的な物体との衝突から得られるような状態の下で実施されてもよく、すなわち、ボールミル、ロッドミル、振動ミル、ロールクラッシャー、遠心インパクトミル、縦型ビーズミル、アトリションミル、ピンミル、ハンマーミル、微粉機、細断機、デクランパー（ｄｅ−ｃｌｕｍｐｅｒ）、ナイフカッターまたは当業者に公知の他のかかる機器のうちの１種以上において実施されてもよい。炭酸カルシウム含有鉱物粉末が湿潤重質炭酸カルシウム含有鉱物材料を含む場合、粉砕ステップは、自生粉砕が行われるような状態の下で行われてもよく、ならびに／または横型ボールミル磨砕および／もしくは当業者に公知の他のかかる方法によって行われてもよい。このように得られた湿式処理された重質炭酸カルシウム含有鉱物材料は、乾燥に先立って、周知の方法によって、例えば、凝集、濾過または強制蒸発によって、洗浄され、脱水されてもよい。それに次ぐ乾燥ステップは、噴霧乾燥などの単一のステップで実施されてもよいしまたは少なくとも２ステップで実施されてもよい。かかる鉱物材料を選鉱ステップ（浮選、漂白または磁気分離ステップなど）にかけて不純物を除去することも一般的である。
【００４４】
軽質炭酸カルシウム（ＰＣＣ）は、例えば、アラレ石型、ファーテライト型および／または方解石型鉱物結晶形のうちの１種以上であることを特徴とすることができる。アラレ石は通常針状形であるのに対し、ファーテライトは六方晶系に属している。方解石は、偏三角面体、角柱、球および菱面体形を形成することができる。ＰＣＣは、様々な手段で生成されてもよく、例えば、二酸化炭素での沈降、石灰ソーダ法またはＰＣＣがアンモニア生成の副生物であるソルベー法によって生成されてもよい。得られたＰＣＣスラリーは、機械的に脱水され、乾燥されてもよい。
【００４５】
本発明の一実施形態によれば、ステップａ）において用意される少なくとも１種の炭酸カルシウム含有鉱物粉末は、ＧＣＣおよびＰＣＣならびにこれらの混合物からなる群から選択される。
【００４６】
本発明の好ましい実施形態によれば、少なくとも１種の炭酸カルシウム含有鉱物粉末は、重質炭酸カルシウム（ＧＣＣ）を含む。
【００４７】
炭酸カルシウムに加えて、炭酸カルシウム含有鉱物粉末は、さらなる金属酸化物、例えば二酸化チタンおよび／もしくは三酸化アルミニウムなど、金属水酸化物、例えば三水酸化アルミニウムなど、金属塩、例えば硫酸塩など、ケイ酸塩、例えばタルクおよび／もしくはカオリンクレーおよび／もしくはマイカなど、炭酸塩、例えば炭酸マグネシウムなど、ならびに／または石膏、サテンホワイトならびにこれらの混合物を含んでもよい。
【００４８】
本発明の一実施形態によれば、炭酸カルシウム含有材料粉末中の炭酸カルシウムの量は、炭酸カルシウム含有鉱物粉末の総重量に基づき少なくとも９０重量％であり、例えば、少なくとも９５重量％、好ましくは少なくとも９９重量％、より好ましくは少なくとも９９．５重量％または最も好ましくは少なくとも９９．８重量％である。
【００４９】
少なくとも１種の炭酸カルシウム含有鉱物粉末の総表面含水率は、鉱物粉末の総重量に基づき１０重量％未満である。本発明の一実施形態によれば、少なくとも１種の炭酸カルシウム含有鉱物粉末の含水量は、鉱物粉末の総重量に基づき、１０重量％未満、５重量％未満、２重量％未満、１重量％未満であり、好ましくは、０．５重量％未満、より好ましくは０．２重量％未満、最も好ましくは０．１重量％未満である。
【００５０】
好ましい一実施形態では、少なくとも１種の炭酸カルシウム含有鉱物粉末は、５０％の相対湿度を有する水分雰囲気に２３℃で４８時間暴露された後であっても、炭酸カルシウム含有鉱物粉末の総重量に基づき、０．０１重量％から１．０重量％の間、好ましくは０．０２重量％から０．９重量％の間、より好ましくは０．０３重量％から０．０９重量％の間の総表面含水率を有する。
【００５１】
炭酸カルシウム含有鉱物粉末の粉末粒子は、０．１から１００μｍ、０．３から５０μｍまたは０．４から１０μｍのｄ５０値であることを特徴とすることができる。好ましくは、炭酸カルシウム含有鉱物粉末の粉末粒子は、約０．５から５．０μｍのｄ５０値を有する。
【００５２】
方法ステップｂ）：少なくとも１種の結合剤の少なくとも１種の溶液または乳濁液または分散液
本発明の方法のステップｂ）では、少なくとも１種の結合剤の少なくとも１種の溶液または乳濁液または分散液が調製される。適切な結合剤は、例えば、天然由来の結合剤、例えば、デンプン、カゼインなどのタンパク質、セルロースおよびセルロースの誘導体、例えば、エチルヒドロキシエチルセルロース（ＥＨＥＣ）および／もしくはカルボキシメチルセルロース（ＣＭＣ）などまたは合成結合剤、例えば、ポリ酢酸ビニル（ＰＶＡ）、アクリル結合剤、例えば、アクリル酸エステル結合剤および／もしくはアクリロニトリル結合剤および／もしくはスチレン−アクリレート結合剤など、スチレン結合剤、スチレン−ブタジエン結合剤ならびにブタジエン結合剤またはこれらの混合物である。
【００５３】
本発明の好ましい実施形態によれば、少なくとも１種の結合剤は合成結合剤、例えばポリマー結合剤である。
【００５４】
本発明の別の実施形態によれば、少なくとも１種の結合剤は、アクリロニトリル、ブタジエン、アクリレート、アクリル酸ブチル、スチレン、スチレン−ブタジエンおよびアクリル酸エステルのコポリマーならびにこれらの混合物を含む群から選択されるポリマー性結合剤である。適切なポリマー性結合剤の例は、ポリ（スチレン−ｃｏ−ブタジエン）、ポリウレタンラテックス、ポリエステルラテックス、ポリ（アクリル酸ｎ−ブチル）、ポリ（メタクリル酸ｎ−ブチル）、ポリ（アクリル酸２−エチルヘキシル）、アクリル酸ｎ−ブチルとアクリル酸エチルとのコポリマーまたは酢酸ビニルとアクリル酸ｎ−ブチルとのコポリマーである。
【００５５】
本発明の実施形態によれば、少なくとも１種の結合剤は、アニオン性のポリマー性結合剤である。適切なアニオン性のポリマー性結合剤は、例えば、オレフィン性不飽和カルボン酸（例えば、アクリル酸および／もしくはメタクリル酸のようなモノカルボン酸などまたはマレイン酸もしくは無水マレイン酸および／フマル酸および／もしくはイタコン酸および／もしくはシトラコン酸のようなジカルボン酸などまたはアコニット酸のようなトリカルボン酸など）に、アクリロニトリル、ブタジエン、モノビニリデン芳香族モノマー（例えば、α−メチルスチレンおよび／もしくはオルト−、メタ−、パラメチルスチレン、スチレン−ブタジエンのようなスチレンおよびスチレン誘導体など）、オレフィン性不飽和エステル（例えば、アクリル酸ブチル、アクリル酸エチル、アクリル酸２−エチルヘキシル、メタクリル酸ブチルのようなアクリル酸および／もしくはメタクリル酸アルキルエステルなど）を組み合わせたコポリマーならびにこれらの混合物のような、カルボン酸含有ポリマーである。適切なポリマー性結合剤の例は、ポリ（スチレン−ｃｏ−ブタジエン）、ポリウレタンラテックス、ポリエステルラテックス、ポリ（アクリル酸ｎ−ブチル）、ポリ（メタクリル酸ｎ−ブチル）、ポリ（アクリル酸２−エチルヘキシル）、アクリル酸ｎ−ブチルとアクリル酸エチルとのコポリマーまたは酢酸ビニルとアクリル酸ｎ−ブチルとのコポリマーである。
【００５６】
本発明の好ましい実施形態によれば、少なくとも１種の結合剤は、エチレンアクリル酸メチル、エチレンアクリル酸、ポリアセテート、ポリブチレン、ポリブチレンテレフタレート、ポリフタレートカーボネート、ポリエチレンテレフタレート、ポリ乳酸、スチレンアクリロニトリル、アクリロニトリルアクリル酸スチレン、ポリエーテルスルホン、ポリスチレン、ポリエチレン、高密度ポリエチレン、ポリプロピレン、エチレン酢酸ビニル、ナイロン、ポリエステル、ポリ塩化ビニル、エチレンビニルアルコール、ポリカーボネート、アクリロニトリルブタジエンスチレン、ポリオキシメチレン、ポリオキシメチルメタクリレートまたはこれらの混合物のホモ−および／またはコポリマーを含む群から選択される熱可塑性ポリマーである。該ホモ−および／またはコポリマーは、架橋性であっても、非架橋性であってもよい。代表的な一実施形態によれば、少なくとも１種の結合剤は、好ましくはブタ−１−エン、ヘキサ−１−エン、４−メチル−ペンタ−１−エン、ヘプタ−１−エン、オクタ−１−エンおよびデカ−１−エンを含む群から選択される、より好ましくはブタ−１−エンおよびヘキサ−１−エンを含む群から選択される、Ｃ３−Ｃ１２−α−オレフィンのコモノマーを含む熱可塑性ポリマーである。
【００５７】
好ましい実施形態によれば、少なくとも１種の結合剤は、スチレン−アクリレートコポリマーおよびスチレン−ブタジエン−コポリマーならびにこれらの混合物を含む群から選択される。
【００５８】
本発明の一実施形態によれば、少なくとも１種の結合剤の溶液または乳濁液または分散液は、水溶液または乳濁液または分散液であり、すなわち、溶液または乳濁液または分散液を調製するために使用される溶媒は水である。
【００５９】
本発明の好ましい実施形態によれば、少なくとも１種の結合剤は、水性の分散液の形で提供される。結合剤が分散液の形で提供されている場合、結合剤の粒径は、１０から８００ｎｍ、好ましくは２０から５００、より好ましくは２５から１００ｎｍのｄ５０値を有していてもよい。しかし、少なくとも１種の結合剤はまた、溶液もしくは乳濁液の形で提供されてもよいし、また溶液および／もしくは乳濁液および／もしくは分散液の混合物の形で提供されてもよい。
【００６０】
本発明の一実施形態によれば、少なくとも１種の結合剤の量は、炭酸カルシウム含有鉱物粉末の総重量に基づき、１０重量％未満、好ましくは７重量％未満、より好ましくは５重量％未満、最も好ましくは０．１から４重量％の間である。
【００６１】
本発明の一実施形態によれば、ステップｂ）の少なくとも１種の結合剤の少なくとも１種の溶液または乳濁液または分散液は、溶液または乳濁液または分散液の総重量に基づき、結合剤を１０から７０重量％含有し、好ましくは４０から６５重量％、より好ましくは４５から５５重量％含有する。
【００６２】
本発明の一実施形態によれば、ステップｂ）の少なくとも１種の結合剤の少なくとも１種の溶液または乳濁液または分散液の量は、炭酸カルシウム含有鉱物粉末の総重量に基づき、１０重量％未満、好ましくは７重量％未満、より好ましくは５重量％未満、最も好ましくは０．１から４重量％の間である。
【００６３】
方法ステップｃ）：炭酸カルシウム含有鉱物粉末と結合剤とを接触させる
方法ステップｃ）では、ステップａ）の少なくとも１種の炭酸カルシウム含有鉱物粉末を、固体炭酸カルシウム含有複合粒子を形成する量の、ステップｂ）の結合剤の少なくとも１種の溶液または乳濁液または分散液と接触させる。
【００６４】
ステップｂ）の結合剤の少なくとも１種の溶液または乳濁液または分散液および場合によってさらなる構成成分は、固体炭酸カルシウム含有複合粒子を形成する量で添加される。ステップｂ）の結合剤の溶液または乳濁液または分散液および場合によってさらなる構成成分は、固体生成物、すなわち、生成物の総重量に基づき少なくとも９０重量％の最終固形分を有する生成物が確実に得られる量で炭酸カルシウム含有鉱物粉末に添加されることに注意すべきである。換言すれば、ステップｂ）の結合剤の大量の溶液または乳濁液または分散液ならびに場合によってさらなる成分を添加することによって液体反応混合物を形成することは避けるべきであり、必要に応じて熱および／または真空を用いる。
【００６５】
少なくとも１種の炭酸カルシウム含有鉱物粉末をステップｂ）の結合剤の少なくとも１種の溶液または乳濁液または分散液と接触させることは、混合および／または均質化条件下で実施されてもよい。当業者であれば、こうした混合および／または均質化条件、例えば混合速度および温度などを、自分のプロセス用機器に従って適合させると思われる。
【００６６】
例えば、混合および均質化は、プローシェアミキサーを利用して行ってもよい。プローシェアミキサーは、機械的に生成された流動床の原理によって機能する。鋤型のブレードが横型円筒形ドラムの内壁近くを回転し、混合物の構成成分を生成物床から空いた混合空間に運び出す。機械的に生成された流動床により、大きなバッチであっても極めて短い時間に強力な混合が確実となる。乾式操作では、塊を分散させるために細断機および／または分散機が使用される。本発明の方法に使用されてもよい機器は、例えば、Ｇｅｂｒｕｄｅｒ  Ｌｏｄｉｇｅ  Ｍａｓｃｈｉｎｅｎｂａｕ  ＧｍｂＨ（ドイツ）から入手可能である。
【００６７】
本発明の一実施形態によれば、方法ステップｃ）は、流動床混合機またはプローシェアミキサーを使用して実施される。
【００６８】
本発明の別の実施形態によれば、方法ステップｃ）は、磨砕装置で、好ましくはボールミルで実施され、好ましくは、方法ステップｃ）の間に形成された凝集塊および／または凝結体を再循環させて磨砕装置の入口に戻すサイクロン装置と組み合わせて実施される。サイクロン装置により、粒子、凝集塊または凝結体などの粒状材料を、重力に基づいて比較的小さいおよび比較的大きい粒状材料の画分に分離することができる。
【００６９】
実験の実施形態によれば、方法ステップｃ）の間に形成された炭酸カルシウム含有複合粒子は、より小さい粒子に分割される。用語「分割すること」は、本発明で使用される場合、粒子がより小さい粒子に分けられることを意味している。これは、例えば、ボールミル、ハンマーミル、ロッドミル、振動ミル、ロールクラッシャー、遠心インパクトミル、縦型ビーズミル、アトリションミル、ピンミル、ハンマーミル、微粉機、細断機、デクランパーまたはナイフカッターを使用する粉砕によって行われてもよい。しかし、方法ステップｃ）の間に形成された炭酸カルシウム含有複合粒子をより小さい粒子に分割することが可能な他の任意の装置を使用してもよい。
【００７０】
方法ステップｃ）は、室温で、すなわち２０℃で実施されてもよいしまたは他の温度で実施されてもよい。一実施形態によれば、方法ステップｃ）は、５から１４０℃、好ましくは１０から１１０℃、最も好ましくは２０から１０５℃の温度で実施される。いかなる理論にも拘束されるものではないが、方法ステップｃ）を、室温を上回る温度、例えば４０から１０５℃の間で実施することによって、炭酸カルシウム含有鉱物粉末の表面への結合剤の接着を改善することができると考えられる。熱は、内部剪断によってもしくは外部熱源によってまたはこれらの組み合わせによって導入されてもよい。
【００７１】
本発明の代表的な実施形態によれば、少なくとも１種の炭酸カルシウム含有鉱物粉末は、それをステップｂ）の結合剤の少なくとも１種の溶液または乳濁液または分散液と接触させる前に予熱される。例えば、炭酸カルシウム含有鉱物粉末は、３０から１００℃、４０から９０℃または好ましくは５０から８０℃の温度に予熱されてもよい。
【００７２】
本発明の一実施形態によれば、方法ステップｃ）は、少なくとも１秒間、好ましくは少なくとも１分間、例えば、少なくとも１５分間、３０分間、１時間、２時間、４時間、６時間、８時間または１０時間実施される。
【００７３】
本発明の代表的な実施形態によれば、方法ステップｃ）は、２０℃で少なくとも３０分間実施される。別の代表的な実施形態によれば、方法ステップｃ）は、８０℃で少なくとも３０分間実施される。
【００７４】
本発明の別の代表的な実施形態によれば、方法ステップｃ）は、回転子固定子混合機で、８０から１５０℃の温度で、好ましくは１２０℃の温度で、１から１０秒間、例えば２から３秒間、複合粒子２から５トン／時の工業生産速度で連続的に実施される。
【００７５】
本発明の別の代表的な実施形態によれば、方法ステップｃ）は、処理ステップおよび加熱ステップに分割され、ここでは、処理ステップは、ステップａ）の少なくとも１種の炭酸カルシウム含有鉱物粉末を、ステップｂ）の結合剤の少なくとも１種の溶液または乳濁液または分散液と接触させるステップを含む。例えば、処理ステップおよび加熱ステップは、並行して実施されてもよいしまたは処理ステップの後に加熱ステップが続いてもよい。
【００７６】
本発明の代表的な一実施形態によれば、少なくとも１種の炭酸カルシウム含有鉱物粉末をステップｂ）の少なくとも１種の結合剤の少なくとも１種の溶液または乳濁液または分散液と接触させた後に、均質化ステップが実施される。
【００７７】
より良い分散を確実とするために、本発明の方法に使用される構成成分のうちのいずれかに分散剤も添加されてもよく、例えば分散剤の水溶液および／または粉末の形で添加されてもよい。適切な分散剤は、例えば、アクリル酸、メタクリル酸、マレイン酸、フマル酸もしくはイタコン酸をベースとするポリカルボン酸塩およびアクリルアミドのホモポリマーもしくはコポリマーまたはこれらの混合物を含む群から選択されることが好ましい。アクリル酸のホモポリマーまたはコポリマーがとりわけ好ましい。かかる製品の重量平均分子量Ｍｗは、好ましくは２０００から１５０００ｇ／ｍｏｌの範囲内であり、重量平均分子量Ｍｗが３０００から７０００ｇ／ｍｏｌまたは３５００から６０００ｇ／ｍｏｌであることがとりわけ好ましい。代表的な実施形態によれば、分散剤は、２０００から１５０００ｇ／ｍｏｌ、好ましくは３０００から７０００ｇ／ｍｏｌ、最も好ましくは３５００から６０００ｇ／ｍｏｌの重量平均分子量Ｍｗを有するポリアクリル酸ナトリウムである。
【００７８】
得られた固体炭酸カルシウム含有複合粒子
本発明の一実施形態によれば、得られた固体炭酸カルシウム含有複合粒子の固形分は、複合粒子の総重量に基づき少なくとも９０重量％であり、例えば、少なくとも９５重量％、好ましくは少なくとも９９重量％、より好ましくは少なくとも９９．５重量％または最も好ましくは少なくとも９９．８重量％またはさらには＞９９．９重量％である。
【００７９】
任意の実施形態によれば、本発明の方法は、さらなる方法ステップｄ）であって、ステップｃ）において得られた炭酸カルシウム含有複合粒子が乾燥される方法ステップｄ）を含む。
【００８０】
炭酸カルシウム含有複合粒子は、例えば熱的に、例えば、噴霧乾燥機もしくはマイクロ波を利用してまたはオーブン中で乾燥されてもよいしまたは機械的に、例えば、濾過もしくは含水量を低下させることによって乾燥されてもよい。
【００８１】
本発明の、任意の実施形態によれば、炭酸カルシウム含有複合粒子は、５０から１５０℃、好ましくは８０から１２０℃の温度で、より好ましくは約１１０℃の温度で、オーブン中で乾燥される。
【００８２】
本発明の任意の別の実施形態によれば、得られた炭酸カルシウム含有複合粒子は、好ましくは５０％の相対湿度を有する水分雰囲気に２３℃で４８時間に暴露された後であっても、複合粒子の総重量に基づき、１重量％未満、０．８重量％未満、０．５重量％未満、好ましくは０．２重量％未満、最も好ましくは０．１重量％未満の総表面含水率まで乾燥されている。
【００８３】
複合粒子の総重量に基づき０．５重量％未満の総表面含水率における、乾燥された炭酸カルシウム含有複合粒子は、ステップａ）において用意された炭酸カルシウム含有鉱物粉末と比較して、同等なまたは改善された流動性で、増加したかさ密度を有する。
【００８４】
本発明の一実施形態によれば、複合粒子の総重量に基づき０．５重量％未満の総表面含水率における、乾燥された炭酸カルシウム含有複合粒子のかさ密度は、ステップａ）において用意された炭酸カルシウム含有鉱物粉末と比較して、５から８０％、好ましくは８から６０％、より好ましくは１０から５０％増加する。乾燥された炭酸カルシウム含有複合粒子のかさ密度は、例えば、０．５から１．０ｋｇ／ｄｍ３、０．６から０．９ｋｇ／ｄｍ３または０．７から０．８ｋｇ／ｄｍ３であってもよい。
【００８５】
本発明の別の実施形態によれば、複合粒子の総重量に基づき０．５重量％未満の総表面含水率における、乾燥された炭酸カルシウム含有複合粒子を移動させるのに必要なエネルギー消費量は、ステップａ）において用意された炭酸カルシウム含有鉱物粉末と比較して減少する。
【００８６】
本発明の代表的な実施形態によれば、複合粒子の総重量に基づき０．５重量％未満の総表面含水率における、乾燥された炭酸カルシウム含有複合粒子のエネルギー消費量は、ステップａ）において用意された炭酸カルシウム含有鉱物粉末と比較して、０から４０％、好ましくは５から３０％、より好ましくは１０から２０％減少する。乾燥された炭酸カルシウム含有複合粒子のエネルギー消費量は、例えば、１から２０ｋＪ／ｔ、４から１６ｋＪ／ｔまたは６から１４ｋＪ／ｔであってもよい。
【００８７】
本発明の乾燥された炭酸カルシウム含有複合粒子は、紙用途、塗料またはプラスチックに使用されてもよい。
【００８８】
任意の方法ステップ：少なくとも１種の炭酸カルシウム含有鉱物粉末を少なくとも１種のカチオン性ポリマーと接触させる
本発明のさらなる任意の実施形態によれば、ステップａ）において用意された少なくとも１種の炭酸カルシウム含有鉱物粉末を、ステップｃ）の前、間または後に、少なくとも１種のカチオン性ポリマーの少なくとも１種の溶液または乳濁液または分散液と接触させる。いかなる理論にも拘束されるものではないが、カチオン性ポリマーにより、炭酸カルシウム含有鉱物粉末への少なくとも１種の結合剤の接着を改善することができると考えられる。
【００８９】
本発明の一実施形態によれば、少なくとも１種のカチオン性ポリマーは、１種以上のジカルボン酸およびジアミン、トリアミン、ジアルカノールアミンまたはトリアルカノールアミンの群からの１種以上のモノマー、ならびにエピクロロヒドリンをモノマーとして含むコポリマーからなる。
【００９０】
好ましくは、飽和または不飽和の、分岐または非分岐の、Ｃ２−Ｃ１０−ジカルボン酸、とりわけＣ３−Ｃ９−ジカルボン酸、Ｃ４−Ｃ８−ジカルボン酸、Ｃ５−Ｃ７−ジカルボン酸、特にアジピン酸が、ジカルボン酸モノマーとして使用される。
【００９１】
直鎖または分岐の、置換または非置換の、ジアミンおよびトリアミン、特にＮ−（２−アミノエチル）−１，２−エタン−ジアミンが、結合剤ポリマーの第２のモノマーとしてとりわけ適切である。
【００９２】
好ましいジアルカノールアミンおよびトリアルカノールアミンには、例えば、ジエタノールアミン、Ｎ−アルキルジアルカノールアミン、例えばＮ−メチル−およびＮ−エチル−ジエタノールアミンおよびトリエタノールアミンが含まれる。
【００９３】
コポリマーの分子量および／または鎖長を監視または制御するために、１種以上の一価アミン、例えばモノアルカノールアミンなどが重縮合の間に使用されてもよい。好ましい実施形態によれば、モノエタノールアミンが使用される。
【００９４】
本発明の好ましい実施形態によれば、得られる中間体コポリマーを、次にエピクロロヒドリンと反応させる。別の好ましい実施形態によれば、得られる中間体コポリマーは、エピクロロヒドリンと反応させる前に、８００から１２００ｇ／ｍｏｌ、好ましくは９００から１１００ｇ／ｍｏｌまたは９５０から１０５０ｇ／ｍｏｌの重量平均分子量Ｍｗを有する。
【００９５】
本発明の別の実施形態によれば、少なくとも１種のカチオン性ポリマーはポリエチレンイミン（ＰＥＩ）であり、分岐ポリエチレンイミン、直鎖ポリエチレンイミンおよび前記の混合物を含む群から選択される。好ましくは、本発明の分岐ポリエチレンイミン中の一級、二級および三級アミン反応基の比率は、分岐ポリエチレンイミンの実行可能な変性の前に、１：０．８６：０．４２から１：１．２０：０．７６までの範囲内である。
【００９６】
本発明の好ましい一実施形態によれば、少なくとも１種のポリエチレンイミンは、変性および未変性ポリエチレンイミンの群から選択される。
【００９７】
適切なポリエチレンイミンの例は、エチレンイミン（アジリジン）またはそれより高度なその同族体のホモポリマー、また、ポリアミドアミンまたはポリビニルアミンとエチレンイミンまたはそれより高度なその同族体とのグラフトポリマーである。ポリエチレンイミンは、架橋されていても架橋されていなくてもよく、四級化されていてもよくおよび／またはアルキレンオキシド、炭酸ジアルキルもしくは炭酸アルキレンまたはＣ１−Ｃ８−カルボン酸との反応によって変性されていてもよい。ポリエチレンイミンは、アルキレンオキシド、例えばエチレンオキシド、プロピレンオキシドもしくはブチレンオキシドなど、炭酸ジアルキル、例えば炭酸ジメチルおよび炭酸ジエチルなど、炭酸アルキレン、例えば炭酸エチレンもしくは炭酸プロピレンなどまたはＣ１−Ｃ８−カルボン酸との反応によって変性されていてもよい。変性ＰＥＩは、アルコキシル化ポリエチレンイミン、例えばプロポキシル化ポリエチレンイミン（ＰＰＥＩ）およびエトキシル化ポリエチレンイミン（ＥＰＥＩ）などを含んでもよい。さらなる好ましい変性ポリエチレンイミンは、未変性ＰＥＩを、１種以上のＣ１−Ｃ２８−脂肪酸と、好ましくは１種以上のＣ６−Ｃ１８−脂肪酸と、とりわけ好ましくは、例えばヤシ脂肪酸のようなＣ１０−Ｃ１４−脂肪酸と反応させることによって得ることができる。ＰＥＩを含むカチオン性ポリマーを作製する一方法は、酸触媒下における水などの溶媒中でのエチレンジアミン（ＥＤＡ）とエチレンイミン（ＥＩ）との反応に基づいている。一般的なエチレンイミンの例は、アジリジンである。組成物中の、得られたポリエチレンイミン（ＰＥＩ）は、例えば、エチレンオキシドなどのアルキレンオキシドとアルコキシル化してＡＰＥＩを形成するなどのさらなる化学変換が可能な、一級、二級および三級アミンの官能性を有する。ＰＥＩはまた、エチレンジアミン（ＥＤＡ）などのジ−またはポリアミン、アジリジンなどのエチレンイミン（ＥＩ）、水および酸触媒から作製されてもよい。
【００９８】
本発明の好ましい実施形態によれば、少なくとも１種のカチオン性ポリマーは、好ましくはカルボン酸基で変性された、より好ましくは１種以上のＣ１−Ｃ２８−脂肪酸、１種以上のＣ６−Ｃ１８−脂肪酸または１種以上のＣ１０−Ｃ１４−脂肪酸で変性された、変性ポリエチレンイミンを含むまたはアルコキシル化によって、好ましくはエトキシル化によって、より好ましくは１０から５０個のエチレンオキシド基でのエトキシル化によって、変性されている。
【００９９】
本発明の好ましい実施形態では、ポリエチレンイミンは、１００ｇ／ｍｏｌから１００００ｇ／ｍｏｌの範囲内の重量平均分子量Ｍｗを有する。本発明の別の好ましい実施形態では、ポリエチレンイミンは、１００から７００ｇ／ｍｏｌ、好ましくは１４６から２３２ｇ／ｍｏｌの重量平均分子量Ｍｗを有する直鎖ポリエチレンイミンの群から選択され、好ましくは、トリエチレンテトラミン、ペンタエチレンヘキサミンおよびテトラエチレンペンタミンから選択される。別の好ましい実施形態によれば、ポリエチレンイミンは、５００から８０００ｇ／ｍｏｌ、好ましくは８００から１２００ｇ／ｍｏｌの重量平均分子量Ｍｗを有する分岐ポリエチレンイミンの群から選択される。
【０１００】
本発明の代表的な一実施形態によれば、アジピン酸とＮ−（２−アミノエチル）−１，２−エタンジアミンおよびエピクロロヒドリンとのコポリマーが、少なくとも１種のカチオン性ポリマーとして使用される。本発明の好ましい実施形態によれば、少なくとも１種のカチオン性ポリマーは直鎖ポリエチレンイミンもしくはポリアミンアミドエピクロロヒドリンまたはこれらの混合物から選択される。
【０１０１】
好ましくは、ポリアミンアミドエピクロロヒドリンが、少なくとも１種のカチオン性ポリマーとして使用される。
【０１０２】
本発明の好ましい実施形態によれば、ステップａ）において用意される少なくとも１種の炭酸カルシウム含有鉱物粉末を、ステップｃ）の前、間または後に、カチオン性ポリマーの少なくとも１種の溶液または乳濁液または分散液に接触させ、ここでは、少なくとも１種の結合剤は、アニオン性結合剤である。いかなる理論にも拘束されるものではないが、カチオン性ポリマーをアニオン性結合剤と組み合わせると、炭酸カルシウム含有鉱物粉末への少なくとも１種の結合剤の接着をさらに改善することができると考えられる。
【０１０３】
本発明の一実施形態によれば、本発明の方法で使用される少なくとも１種のカチオン性ポリマーの量は、炭酸カルシウム含有鉱物粉末の総重量に基づき、１．０重量％未満、好ましくは０．８重量％未満、より好ましくは０．５重量％未満、最も好ましくは０．２重量％未満である。
【０１０４】
本発明の一実施形態によれば、少なくとも１種のカチオン性ポリマーは、水性の形で提供され、例えば、水溶液または乳濁液または分散液の形で提供される。
【０１０５】
少なくとも１種のカチオン性ポリマーが分散液の形で提供される場合、カチオン性ポリマーの粒径は、１０から５００ｎｍ、好ましくは２０から１００、より好ましくは２５から８０ｎｍのｄ５０値を有していてもよい。
【０１０６】
本発明の一実施形態によれば、カチオン性ポリマーの少なくとも１種の溶液または乳濁液または分散液は、溶液または乳濁液または分散液の総重量に基づき、５から７０重量％、好ましくは１０から５０重量％、より好ましくは１２から１７重量％の少なくとも１種のカチオン性ポリマーを含む。
【０１０７】
本発明の好ましい実施形態によれば、少なくとも１種のカチオン性ポリマーは、水溶液の形で提供され、該水溶液は、溶液の総重量に基づき、好ましくは１０から５０重量％、より好ましくは１１から３０重量％、最も好ましくは１２から１７重量％の少なくとも１種のカチオン性ポリマーを含む。
【０１０８】
しかし、少なくとも１種のカチオン性ポリマーはまた、乳濁液もしくは分散液の形で提供されてもよいしまたは溶液および／もしくは乳濁液および／もしくは分散液の混合物の形で提供されてもよい。
【０１０９】
本発明の一実施形態によれば、本発明の方法で使用される、少なくとも１種のカチオン性ポリマーの少なくとも１種の溶液または乳濁液または分散液の量は、炭酸カルシウム含有鉱物粉末の総重量に基づき、１．０重量％未満、好ましくは０．８重量％未満、より好ましくは０．５重量％未満、最も好ましくは０．２重量％未満である。
【０１１０】
少なくとも１種の炭酸カルシウム含有鉱物粉末をカチオン性ポリマーの少なくとも１種の溶液または乳濁液または分散液と接触させることは、混合および／または均質化条件下で実施されてもよい。混合および／または均質化条件は、方法ステップｃ）について上述したものと同一であってもよい。
【０１１１】
一実施形態によれば、少なくとも１種の炭酸カルシウム含有鉱物粉末は、それをカチオン性ポリマーの少なくとも１種の溶液または乳濁液または分散液と接触させる前に予熱される。
【０１１２】
本発明の一実施形態によれば、少なくとも１種の炭酸カルシウム含有鉱物粉末を、方法ステップｃ）の前に、少なくとも１種のカチオン性ポリマーの少なくとも１種の溶液または乳濁液または分散液と接触させる。本発明の別の実施形態によれば、少なくとも１種の炭酸カルシウム含有鉱物粉末を、方法ステップｃ）の間に、少なくとも１種のカチオン性ポリマーの少なくとも１種の溶液または乳濁液または分散液と接触させる。本発明のさらに別の実施形態によれば、少なくとも１種の炭酸カルシウム含有鉱物粉末を、方法ステップｃ）の後に、少なくとも１種のカチオン性ポリマーの少なくとも１種の溶液または乳濁液または分散液と接触させる。好ましくは、少なくとも１種の炭酸カルシウム含有鉱物粉末を、方法ステップｃ）の前に、少なくとも１種のカチオン性ポリマーの少なくとも１種の溶液または乳濁液または分散液と接触させる。
【０１１３】
本発明の代表的な一実施形態によれば、少なくとも１種の炭酸カルシウム含有鉱物粉末をカチオン性ポリマーの少なくとも１種の溶液または乳濁液または分散液と接触させた後およびステップｂ）の結合剤の少なくとも１種の溶液または乳濁液または分散液と接触させる前に、均質化ステップが実施される。本発明の別の代表的な実施形態によれば、少なくとも１種の炭酸カルシウム含有鉱物粉末をステップｂ）の結合剤の少なくとも１種の溶液または乳濁液または分散液と接触させた後およびカチオン性ポリマーの少なくとも１種の溶液または乳濁液または分散液と接触させる前に、均質化ステップが実施される。
【０１１４】
さらなる任意の方法ステップ
さらなる任意の実施形態によれば、本発明の方法は、さらなる方法ステップｅ）であって、乾燥された炭酸カルシウム含有複合粒子が、ふるい分けされおよび／または空気分級されて、望ましくない大きな粒子が除去される方法ステップｅ）を含む。ふるい分けは、ふるい分け機、例えば、サークルスルー（ｃｉｒｃｌｅ−ｔｈｒｏｕｇｈ）振動ふるい機、高周波振動機または旋回機を使用して実施されてもよい。空気分級は空気分級機を使用して実施されてもよく、それは、サイズ、形状および密度の組み合わせによって材料を選別するものであり、上昇する空気柱を含有するチャンバに選別しようとする材料の流れを噴出させることによって動作する。物体のサイズおよび形状に応じた空気抵抗により、移動している空気柱内の材料粒子が垂直方向に選別され、このようにして分離することができる。
【０１１５】
本発明の任意の一実施形態によれば、１００μｍより大きい、好ましくは５０μｍより大きい、より好ましくは２０μｍより大きい粒子が除去される。好ましくは、望ましくない大きい粒子は、得られた乾燥炭酸カルシウム含有複合粒子中で、１０００ｐｐｍ未満の量まで、より好ましくは１００ｐｐｍ未満の量まで、例えば、５０および８０ｐｐｍ未満または６０および７０ｐｐｍ未満まで除去される。
【０１１６】
任意の別の実施形態によれば、スラリーが、ステップｃ）によって得られた炭酸カルシウム含有複合粒子から、水を添加することによって調製される。
【０１１７】
場合によって、スラリーを調製するために分散剤が使用されてもよい。分散剤は、炭酸カルシウム含有複合粒子の総重量に基づいて、０．０１から１０重量％、０．０５から８重量％、０．５から５重量％、０．８から３重量％または１．０から１．５重量％の量で使用されてもよい。好ましい実施形態では、顔料が、複合粒子の総重量に基づいて０．０５から５重量％の量の分散剤とともに、好ましくは０．５から５重量％の量の分散剤とともに分散されている。適切な分散剤は、例えば、アクリル酸、メタクリル酸、マレイン酸、フマル酸もしくはイタコン酸をベースとするポリカルボン酸塩およびアクリルアミドのホモポリマーもしくはコポリマーまたはこれらの混合物を含む群から選択されることが好ましい。アクリル酸のホモポリマーまたはコポリマーがとりわけ好ましい。かかる生成物の重量平均分子量Ｍｗは、好ましくは２０００から１５０００ｇ／ｍｏｌの範囲内であり、重量平均分子量Ｍｗが３０００から７０００ｇ／ｍｏｌまたは３５００から６０００ｇ／ｍｏｌであることがとりわけ好ましい。代表的な実施形態によれば、分散剤は、２０００から１５０００ｇ／ｍｏｌ、好ましくは３０００から７０００ｇ／ｍｏｌ、最も好ましくは３５００から６０００ｇ／ｍｏｌの重量平均分子量Ｍｗを有するポリアクリル酸ナトリウムである。
【０１１８】
炭酸カルシウム含有複合粒子から調製されるスラリーは、スラリーの総重量に基づいて１０から８２重量％、好ましくは５０から８１重量％、より好ましくは６０から７０重量％または７０から７８重量％の固形分を有していてもよい。
【実施例】
【０１１９】
以下の実施例は、本発明の方法に従って調製された様々な炭酸カルシウム含有複合粒子を示している。
【０１２０】
Ａ．材料
炭酸カルシウム含有鉱物粉末：
炭酸カルシウム１：スラリーの総重量に基づいて２５重量％で、湿式粉砕および噴霧乾燥された、イタリア、カララ地方の大理石、粒径（ｄ５０）：１．８μｍ
炭酸カルシウム２：乾式粉砕された、イタリア、カララ地方の大理石、粒径（ｄ５０）：３．４μｍ
炭酸カルシウム３：乾式粉砕された、イタリア、カララ地方の大理石、粒径（ｄ５０）：５．３μｍ
炭酸カルシウム４：乾式粉砕された、オーストリア、フィラッハ地方の大理石、粒径（ｄ５０）：２．６μｍ
炭酸カルシウム５：乾式粉砕された、デンマーク地方のチョーク、粒径（ｄ５０）：２．４μｍ
【０１２１】
カチオン性ポリマー：
カチオン性ポリマー１：直鎖ポリエチレンイミン、濃度：＞９９％
カチオン性ポリマー２：水中に溶解させたポリアミンアミドエピクロロヒドリン、濃度：溶液の総重量に基づき１５重量％。
【０１２２】
結合剤：
結合剤１：水中に分散させたスチレン−アクリレート−コポリマー、濃度：分散液の総重量に基づき５０重量％。
【０１２３】
結合剤２：水中に分散させたスチレン−ブタジエン−コポリマー、濃度：分散液の総重量に基づき５０重量％。
【０１２４】
分散剤１：
ポリアクリル酸ナトリウム、Ｍｗ＝３５００ｇ／ｍｏｌ
【０１２５】
Ｂ．方法：
処理方法１
ＣａＣＯ３粉末３０００ｇをＬｏｄｉｇｅ混合機（Ｇｅｂｒｕｄｅｒ  Ｌｏｄｉｇｅ  Ｍａｓｃｈｉｎｅｎｂａｕ  ＧｍｂＨ、ドイツ）に入れ、混合機を運転しながらカチオン性ポリマー溶液を添加した。５分間の均質化ステップの後に結合剤の分散液を添加し、この混合物をさらに３０分間均質化した。カチオン性ポリマーを使用しなかった場合は、カチオン性ポリマーではなく結合剤の分散液を最初に添加した。
【０１２６】
得られた生成物を、乾燥器中で１５時間１１０℃に調節した。
【０１２７】
処理方法２
ＣａＣＯ３粉末３０００ｇを、８０℃の乾燥器中で２時間予熱した。次に、このＣａＣＯ３を、８０℃に予熱されたＬｏｄｉｇｅ混合機（Ｇｅｂｒｕｄｅｒ  Ｌｏｄｉｇｅ  Ｍａｓｃｈｉｎｅｎｂａｕ  ＧｍｂＨ、ドイツ）に入れ、混合機を運転しながらカチオン性ポリマー溶液を添加した。５分間の均質化ステップの後に結合剤の分散液を添加し、この混合物をさらに３０分間均質化した。全処理方法の間、Ｌｏｄｉｇｅ混合機の温度を８０℃に保持した。カチオン性ポリマーおよび結合剤は予熱しなかった。カチオン性ポリマーを使用しなかった場合は、カチオン性ポリマーではなく結合剤の分散液を最初に添加した。
【０１２８】
得られた生成物を、乾燥器中で１５時間１１０℃に調節した。
【０１２９】
処理方法３
ＣａＣＯ３粉末５００ｇをＭ３／１．５型混合機（ＭＴＩ  Ｍｉｓｃｈｔｅｃｈｎｉｋ  Ｉｎｔｅｒｎａｔｉｏｎａｌ  ＧｍｂＨ、ドイツ）に入れ、５００ｒｐｍで混合を起動した。その後、カチオン性ポリマー溶液および結合剤の分散液を、ＣａＣＯ３粉末に室温で導入した。混合機の内容物は、５００ｒｐｍの撹拌速度の下で、１０分または２０分の間混合された。
【０１３０】
得られた生成物を、乾燥器中で１５時間１１０℃に調節した。
【０１３１】
調整された、かさ密度（ＣＢＤ）の測定
粉末を調整することにより低応力で均一な充填状態を築くことができるＰｏｗｄｅｒ  Ｒｈｅｏｍｅｔｅｒ  Ｓｙｓｔｅｍ  ＦＴ４（Ｆｒｅｅｍａｎ  Ｔｅｃｈｎｏｌｏｇｙ  Ｌｔｄ．、イギリス）で、調整された、かさ密度を測定した。
【０１３２】
調整方法は、均質に充填された粉体層を作成することを目的として、粉末をほぐし軽く空気を含ませるために、試料全体を穏やかに転置させるものであった。調整サイクルは、ブレードの下方への縦断およびそれに次ぐ上方への縦断から構成されていた。下方縦断には、ブレードの動作が圧縮するより切るように、５°の正のねじれ（ｈｅｌｉｘ）を使用した。上方縦断には、粉末を穏やかに持ち上げてブレード越しに落とし、各粒子がブレードの下で静止するような、５°の負のねじれを使用した。調整サイクルの後、粉末試料は局所的な応力を有しておらず、過剰な空気を含んでいなかった。
【０１３３】
次に、１６０ｍｌの体積に相当する試料をＰｏｗｄｅｒ  Ｒｈｅｏｍｅｔｅｒ  Ｓｙｓｔｅｍ  ＦＴ４に内蔵された秤を使用して計量し、調整された、かさ密度がレオメーターによって自動的に計算された。
【０１３４】
粉末移動のためのエネルギー消費量の測定
１メートルトンの粉末を移動させるのに必要なエネルギーを、Ｐｏｗｄｅｒ  Ｒｈｅｏｍｅｔｅｒ  Ｓｙｓｔｅｍ  ＦＴ４（Ｆｒｅｅｍａｎ  Ｔｅｃｈｎｏｌｏｇｙ  Ｌｔｄ．、イギリス）およびＰｏｗｄｅｒ  Ｒｈｅｏｍｅｔｅｒ  Ｓｙｓｔｅｍ  ＦＴ４によって提供される、特定の一連の安定性（Ｒｅｐ）および可変流量（ＶＦＲ）試験シーケンスを使用して決定した。
【０１３５】
Ｒｅｐ＋ＶＦＲ試験の構成は、以下に図示される通りの、７回の調整および安定性試験の試験サイクルと、４回の調整および可変流速試験の試験サイクルとを組み合わせたものであった。
【０１３６】
【化１】
2013544922.tif 000002
図中、Ｃ＝調整サイクル、Ｔ＝試験サイクル、（ｘ）＝試験サイクル中のブレード端速度（ｍｍ／秒）および分割＝測定用に正確な粉末容量を提供するために容器を分けることである。粉末の質量は分割後に自動的に再計算された。ブレード端速度は、括弧内に定められていない場合（Ｒｅｐシーケンスの間）、１００ｍｍ／秒であった。
【０１３７】
ｍＪでの平均「総エネルギー消費量」が試験番号４から８から得られ、平均総エネルギー消費量を測定された試料の重量で除することによって、ｋＪ／ｔでのエネルギー消費量に変換された。
【０１３８】
Ｂｒｏｏｋｆｉｅｌｄ粘度の測定
Ｂｒｏｏｋｆｉｅｌｄ粘度は、Ｂｒｏｏｋｆｉｅｌｄ  ＤＶＩＩ＋粘度計をｌ００ｒｐｍおよび２３℃で使用して測定した。
【０１３９】
粒径の測定
重量中央粒径ｄ５０を決定するために、Ｍｉｃｒｏｍｅｒｉｔｉｃｓ社（アメリカ）製のＳｅｄｉｇｒａｐｈ  ５１００装置を使用した。測定を０．１重量％のＮａ４Ｐ２Ｏ７の水溶液中で行った。試料を高速撹拌機および超音波を使用して分散させた。
【０１４０】
総表面含水率の測定
総表面含水率は、カールフィッシャー電量測定方法に従って決定され、ここでは、乾燥された炭酸カルシウム含有複合粒子が２２０℃に加熱され、蒸気として放出され窒素ガス流（１００ｍＬ／分）を使用して単離された含水量が、電量カールフィッシャーユニットで決定された。
【０１４１】
Ｃ．結果
【０１４２】
[実施例１]
２０００ｇの炭酸カルシウム１を、処理方法２を使用して処理し、該方法において０．５重量％のカチオン性ポリマー１および８重量％の結合剤２が添加された。ここでは、重量パーセントは炭酸カルシウムの総重量に基づいている。
【０１４３】
本発明の生成物は、未処理の炭酸カルシウムと比較して、かさ密度の上昇および生成物の移動に要するエネルギーの低下を示した。
【０１４４】
【表１】
2013544922.tif 000003
【０１４５】
[実施例２]
２０００ｇの炭酸カルシウム２を、処理方法１を使用して表面処理し、該方法において０．２重量％のカチオン性ポリマー２および３重量％の結合剤１が添加された。ここでは、重量パーセントは炭酸カルシウムの総重量に基づいている。
【０１４６】
本発明の生成物は、未処理の炭酸カルシウムと比較して、かさ密度の上昇および生成物の移動に要するエネルギーの低下を示した。
【０１４７】
【表２】
2013544922.tif 000004
【０１４８】
[実施例３]
生成物Ａ：
３０００ｇの炭酸カルシウム３を、処理方法１を使用して表面処理し、該方法において０．２重量％のカチオン性ポリマー２および３重量％の結合剤１が添加された。ここでは、重量パーセントは炭酸カルシウムの総重量に基づいている。
【０１４９】
生成物Ｂ：
５００ｇの炭酸カルシウム３を、処理方法３を使用して表面処理し、該方法において３重量％の結合剤１が添加された。ここでは、重量パーセントは炭酸カルシウムの総重量に基づいている。
【０１５０】
本発明の生成物は、未処理の炭酸カルシウムと比較して、かさ密度の上昇および生成物の移動に要するエネルギーの低下を示した。
【０１５１】
【表３】
2013544922.tif 000005
【０１５２】
[実施例４]
３０００ｇの炭酸カルシウム５を、処理方法１を使用して表面処理し、該方法において０．２重量％のカチオン性ポリマー２および３重量％の結合剤１が添加された。ここでは、重量パーセントは炭酸カルシウムの総重量に基づいている。
【０１５３】
本発明の生成物は、未処理の炭酸カルシウムと比較して、かさ密度の上昇および生成物の移動に要するエネルギーの低下を示した。
【０１５４】
【表４】
2013544922.tif 000006
【０１５５】
[実施例５]
生成物Ｃ
２０００ｇの炭酸カルシウム４を、処理方法２を使用して表面処理し、該方法において０．２重量％のカチオン性ポリマー２および２重量％の結合剤１が添加された。ここでは、重量パーセントは炭酸カルシウムの総重量に基づいている。
【０１５６】
生成物Ｄ
２０００ｇの炭酸カルシウム４を、処理方法１を使用して表面処理し、該方法において０．２重量％のカチオン性ポリマー１および２重量％の結合剤１が添加された。ここでは、重量パーセントは炭酸カルシウムの総重量に基づいている。
【０１５７】
生成物Ｅ
２０００ｇの炭酸カルシウム４を、処理方法１を使用して表面処理し、該方法において０．２重量％のカチオン性ポリマー２および５重量％の結合剤１が添加された。ここでは、重量パーセントは炭酸カルシウムの総重量に基づいている。
【０１５８】
本発明の生成物は、未処理の炭酸カルシウムと比較して、かさ密度の上昇および生成物の移動に要する同様のエネルギーまたはエネルギーの低下を示した。
【０１５９】
【表５】
2013544922.tif 000007
【０１６０】
[実施例６]
６５重量％の固体を有するスラリーを、実施例２の生成物の２０００ｇおよび乾燥ＣａＣＯ３の重量に基づき０．０３重量％の分散剤１を使用して調製した。
【０１６１】
得られたスラリーのＢｒｏｏｋｆｉｅｌｄ粘度は６２０ｍＰａｓであった。
【０１６２】
[実施例７]
６５重量％の固体を有するスラリーを、実施例３の生成物Ａの２０００ｇおよび乾燥ＣａＣＯ３の重量に基づき０．０３重量％の分散剤１を使用して調製した。
【０１６３】
得られたスラリーのＢｒｏｏｋｆｉｅｌｄ粘度は５１０ｍＰａｓであった。
【国際調査報告】
2013544922.tif 000008
2013544922.tif 000009
2013544922.tif 000010